(57)【特許請求の範囲】
【請求項１】
積層眼鏡レンズに、少なくとも１層の機能性層を、樹脂モノマーを含有する層に隣接するように設けた機能性積層眼鏡レンズにおいて、
前記機能性層が、重合物のガラス転移点が２０℃以上を示す炭素数４以上の重合性単量体が５５〜７０質量％と、４−ヒドロキシブチルアクリレートを３０〜４５質量％との必須特定混合物９０質量％以上から重合されるアクリル系ポリオールを主成分としポリイソシアネートを硬化性成分とするアクリルウレタン樹脂に、機能性色素を配合した機能性層であることを特徴とする機能性積層眼鏡レンズ。
【請求項２】
前記機能性色素が、テトラアザポルフィリン化合物、フォトクロミック化合物または赤外線吸収性色素からなる機能性色素である請求項１に記載の機能性積層眼鏡レンズ。
【請求項３】
前記機能性積層眼鏡レンズの１層が、偏光膜である請求項１または２に記載の機能性積層眼鏡レンズ。
【請求項４】
重合物のガラス転移点が２０℃以上を示す炭素数４以上の重合性単量体が５５〜７０質量％と、４−ヒドロキシブチルアクリレートを３０〜４５質量％との必須特定混合物９０質量％以上から重合されるアクリル系ポリオールを主成分としポリイソシアネートを硬化性成分とするアクリルウレタン樹脂に、機能性色素を配合したスピンコート用塗料を、積層眼鏡レンズの構成層のうち少なくとも１層の表面にスピンコートし、硬化した後の塗膜からなる機能性層に重ねて接着剤を介し前記少なくとも１層以外の構成層または直接に液状樹脂を積層し、さらに硬化することによって全層を一体化して製造する機能性積層眼鏡レンズの製造方法。
【発明の詳細な説明】
【技術分野】
【０００１】
この発明は、機能性積層眼鏡レンズのスピンコート用塗料および機能性スピンコート層を有する機能性積層眼鏡レンズ並びにその製造方法に関する。
【背景技術】
【０００２】
一般に、サングラスや偏光眼鏡レンズにおいて、コントラスト性の高い特性を得るために、テトラアザポルフィリンなどの波長５６０〜６１０ｎｍの波長域に吸収性のある有機吸収性色素を、樹脂製レンズに均一に配合したポリウレタン樹脂やアリルジグリコールカーボネート樹脂からなる防眩・高コントラスト性の樹脂製レンズが知られている（例えば特許文献１参照）。
【０００３】
このような樹脂製レンズは、機能性のある有機吸収性色素を、レンズ全体に均一に分散させて保持したものであり、度数の調節のためにレンズの厚みを切削研磨によって調整すると、調整されたレンズの厚みに応じて機能が変動して全体に均一な効果が得られず、またレンズの切削加工に伴って機能性のある色素が切削により除去されるので、機能性色素を効率よく有効に利用できない欠点を有していた。
【０００４】
なお、平面レンズは、複数種の機能性色素を混合して製造しても切削加工されないため、色素の使用に無駄がないが、切削研磨によるレンズ度数の調整が予定されているセミレンズ（セミフィニッシュレンズとも称される。）は、機能性色素を樹脂製レンズに混合すると切削屑となる割合が多く、高価な色素の使用効率が低いという問題がある。
【０００５】
このような問題に対処する手段としては、レンズ面上に一層の機能性膜を形成する手段を採用することも知られている。
例えば、機能性膜の膜厚ムラによる干渉縞の発生を防止するために、レンズ基材上に塗液を塗布してハードコートや偏光膜などの機能性膜を形成する際に、スピンコートによって塗膜形成を行なうことが知られている（特許文献２）。
【０００６】
また、スピンコート法にてレンズ表面にフォトクロミック色素を含むコーティング膜を形成することが知られている（特許文献３）。
【先行技術文献】
【特許文献】
【０００７】
【特許文献１】特開２０１３−１０９２５７号公報
【特許文献２】特開２０１３−１１８７４号公報
【特許文献３】特開２０１３−５４０９６号公報
【発明の概要】
【発明が解決しようとする課題】
【０００８】
ところで、高コントラスト性の機能や調光（フォトクロミック）性を眼鏡レンズに持たせ、しかも機能性の被膜が均一な膜厚となるようにスピンコート法を採用する場合や、またはスピンコート層に重ねて偏光膜その他の光学レンズ構成要素を重ねて一体化する場合においては、前記所定の機能性成分を含有するスピンコート層が、接着剤を介して積層されるか、または、スピンコート層に液状の樹脂材料を重ねて硬化させて樹脂層を積層する場合もある。
【０００９】
しかし、スピンコートに薄い層状に重ねられる接着剤や樹脂材料には、樹脂モノマーが配合されており、前記機能性色素が樹脂モノマーに移行しやすいために、所期した機能性が不安定になったり、機能の均一性が損なわれてレンズ面に所期した機能の斑が生じやすいという問題点がある。
【００１０】
さらに、はなはだしい場合には、接着剤や未硬化の液状樹脂に接するスピンコート層が、モノマー成分などによって塗膜形成成分が溶解する可能性もあり、その場合には機能性色素が流出して所期した機能を低下させてしまうことになる。
【００１１】
また、未硬化の液状樹脂のうち、例えばＣＲ−３９（アリルジグリコールカーボネート）には、ジイソプロピルパーオキシジカーボネートなどのような有機過酸化物が含まれており、これが機能性色素に触れて機能を損なわせる場合もある。
【００１２】
そこで、この発明の課題は、上記した問題点を解決し、複数の光学レンズ構成層が、接着剤などの樹脂モノマーを含有する層を介して積層一体化される積層眼鏡レンズにおいて、機能性層から機能性色素が、隣接する樹脂モノマーを含有する層に移行（流出）しないようにすることであり、また樹脂中の有機過酸化物による作用を受け難く、さらにまた機能性層が溶解することなく、スピンコートによる被膜本来の均一な厚みによる光学機能の均一性や効率の良い色素添加効率を発揮できる機能性積層眼鏡レンズのスピンコート用塗料および機能性積層眼鏡レンズ、並びにその製造方法とすることである。
【課題を解決するための手段】
【００１３】
上記の課題を解決するために、この発明においては、積層眼鏡レンズにおける所要の光学的機能を付与する機能性層をスピンコートで形成可能なスピンコート用塗料において、このスピンコート用塗料は、４−ヒドロキシブチルアクリレートを含有するアクリル系ポリオールを主成分とし、ポリイソシアネートを硬化性成分とするアクリルウレタン樹脂に機能性色素を配合した機能性積層眼鏡レンズのスピンコート用塗料としたのである。
【００１４】
上記したように構成されるこの発明のスピンコート用塗料は、機能性色素をアクリルウレタン樹脂が保持し、その際に４−ヒドロキシブチルアクリレート由来の４−ヒドロキシブチル基がアクリル主鎖から独立した側鎖の部分において自由度の高い状態で、すなわち機能性色素と充分に混和された状態で硬化するとき、反応しやすい一価の水酸基と硬化性成分のポリイソシアネートとが速やかに反応すると共に多くの架橋点を構成するので、スピンコート用塗料が硬化した機能性層は、三次元網目構造によって所要の機能性色素を機能性層に確実に保持し、さらに隣接する樹脂モノマー含有層への機能性色素の移行を防止し、また樹脂中の有機過酸化物による作用を受け難くする。
【００１５】
この発明でいうスピンコートは、積層レンズの構成素材からなる層を、回転装置に載置し固定した状態で、回転の中心部分に適量の塗料を滴下等により供給し、所要速度で高速回転させることにより遠心力で塗膜を展延して均一な薄膜を形成する周知の塗装方法である。
【００１６】
前記スピンコート用塗料の成分に、シランカップリング剤を添加すれば、この発明の機能性積層眼鏡レンズのスピンコート用塗料は、積層眼鏡レンズの構成層としてガラスなどの無機質を採用した場合にも親和性がよいものになる。
【００１７】
この発明の機能性積層眼鏡レンズの構成は、積層眼鏡レンズに、少なくとも１層の機能性層を設けた機能性積層眼鏡レンズにおいて、前記機能性層が、４−ヒドロキシブチルアクリレートを含有するアクリル系ポリオールを主成分としポリイソシアネートを硬化性成分とするアクリルウレタン樹脂に、機能性色素を配合した機能性層であることを特徴とする機能性積層眼鏡レンズであり、前記機能性層が、４−ヒドロキシブチルアクリレートを含有するアクリル系ポリオールを主成分としポリイソシアネートを硬化性成分とするアクリルウレタン樹脂に、機能性色素を配合した機能性層であることを特徴とする。
【００１８】
したがって、スピンコートされた塗料が硬化してなる機能性層は、接着剤などの樹脂モノマー含有の液状樹脂に接する状態において、機能性色素が滲み出し難く、接触する他の樹脂層に移行し難い。
【００１９】
このようにして積層眼鏡レンズの製造方法に用いるスピンコート用塗料は、機能性層からの機能性色素の移行（流出）が起こらず、均一な厚みの機能性層による光学機能の均一性に優れた機能性積層眼鏡レンズに適用される。また効率の良い色素添加効率で製造される機能性積層眼鏡レンズの製造方法に用いることができる。
【００２０】
機能性色素としては、このような作用効果が充分に奏されるように、例えばテトラアザポルフィリン化合物、フォトクロミック化合物または赤外線吸収性色素からなる機能性色素を用いることができる。
また、前記積層眼鏡レンズの構成層の１層が、偏光膜である機能性積層眼鏡レンズとすることができる。
【００２１】
上述のような機能性積層眼鏡レンズの製造方法に採用できる機能性層の形成方法としては、スピンコート法を適用できる。すなわち、機能性積層眼鏡レンズの製造方法として、積層眼鏡レンズの構成層のうち少なくとも１層の表面に、４−ヒドロキシブチルアクリレートを含有するアクリル系ポリオールを主成分としポリイソシアネートを硬化性成分とするアクリルウレタン樹脂に、機能性色素が配合された塗料をスピンコート法によって塗装し、硬化した塗膜からなる機能性層に接着剤を介し、または直接に他の構成層を重ねて全層を一体化する。
【００２２】
上記の機能性層は、４−ヒドロキシブチルアクリレートを含有するアクリル系ポリオールを主成分としポリイソシアネートを硬化性成分するアクリルウレタン樹脂に、機能性色素が配合された塗料の塗装によって、積層眼鏡レンズの構成層のうち少なくとも１層の表面に形成される。
【発明の効果】
【００２３】
この発明の機能性積層眼鏡レンズのスピンコート用塗料は、４−ヒドロキシブチルアクリレートを含有するアクリル系ポリオールを主成分とし、ポリイソシアネートを硬化性成分とするアクリルウレタン樹脂に機能性色素を配合したので、アクリル系ポリオールとポリイソシアネートが、速やかに硬化反応すると共に多くの架橋点を構成するので、硬化樹脂層は三次元網目構造によって所要の機能性色素を機能性層に確実に保持し、さらに隣接する樹脂モノマー含有層への機能性色素の移行が防止され、また樹脂中の有機過酸化物による作用を受け難くする利点がある。
【００２４】
また、この発明は、積層眼鏡レンズの構成層のうち少なくとも１層に、所定のアクリルウレタン樹脂に機能性色素を配合した機能性層を形成したので、機能性層から機能性色素成分が、接着剤や他の構成層に溶解せず、または機能性色素成分を移行（流出）させず、光学機能のレンズ面内の均一性や機能の安定性に優れた積層眼鏡レンズになる利点がある。
【００２５】
また、この発明の機能性積層眼鏡レンズの製造方法では、上記の利点を有する機能性積層眼鏡レンズを効率の良い色素添加効率において製造できる利点がある。特に、スピンコートにより本来の均一な厚みによる光学機能の均一性が得られる利点もある。
【図面の簡単な説明】
【００２６】
【図１】第１実施形態の構成層を分解して示す断面図
【図２】第２実施形態の構成層を分解して示す断面図
【図３】第３実施形態の構成層を分解して示す断面図
【図４】第４実施形態のインサート成形の説明図
【発明を実施するための形態】
【００２７】
この発明の実施形態を以下に添付図面を参照して説明する。
図１に示すように、第１実施形態は、積層眼鏡レンズの構成層として、外面レンズ１、偏光フィルム２、内面レンズ３の層状部品のうち、少なくとも１つの構成層に重ねてスピンコート用塗料を用いて機能性層Ｄ１、Ｄ２、Ｄ３、もしくはＤ４のいずれか、またはこれらのうち２層以上を選択的に設け、さらにこのように選択的に設けられた機能性層Ｄ１、Ｄ２、Ｄ３、Ｄ４にさらに重ねて接着剤層４、５を設け、またはこのような接着剤層を用いずに外面レンズ１や内面レンズ３等の成形材料である液状樹脂をインサート成形などにより一体化した機能性積層眼鏡レンズである。
【００２８】
機能性層Ｄ１、Ｄ２、Ｄ３、Ｄ４は、後述する所定の機能性色素を含ませて設けられるが、１層または２層以上（図示した機能性積層眼鏡レンズは、最多で４層まで）、図１に例示した配置で積層すればよい。
【００２９】
例えば、機能性層Ｄ１、Ｄ２、Ｄ３、Ｄ４は、４−ヒドロキシブチルアクリレートを含有するアクリル系ポリオールを主成分としポリイソシアネートを硬化性成分とするアクリルウレタン樹脂に所要の機能性色素を配合した塗料を調製し、これをスピンコートした後に硬化して得られる。
【００３０】
積層眼鏡レンズの構成層である外面レンズ１や内面レンズ３は、その材質がガラスまたは樹脂のいずれであっても良く、通常、眼鏡レンズとして採用できる材質で構成されるものである。
【００３１】
例えば、ガラスの材質としては周知なソーダガラス、クラウンガラスなどのガラス素材を採用することができ、度付でないサングラスなどの眼鏡を作製するためには厚さ１ｍｍ程度のものを採用すればよい。また、度付の眼鏡レンズを作製する場合には、例えば片面に１〜２ｃｍ程度の適当な厚みの眼鏡レンズ素材を採用すればよい。
【００３２】
樹脂製眼鏡レンズの材質としては、例えば、ＭＭＡ（メチルメタアクリレート樹脂）、ＰＣ（ポリカーボネート樹脂）、ＣＲ−３９（アリルジグリコールカーボネート）、チオウレタン系樹脂、ポリウレタンなどが挙げられる。
【００３３】
この発明に用いる機能性層は、スピンコートする際の塗膜形成成分として、４−ヒドロキシブチルアクリレートを含有するアクリル系ポリオールを主成分とし、ポリイソシアネートを硬化性成分とするアクリルウレタン樹脂を用いている。
【００３４】
４−ヒドロキシブチルアクリレートを含有するアクリル系ポリオールは、４−ヒドロキシブチル基が、アクリル主鎖の側鎖にグラフト結合した分子構造を有しており、ブチレン鎖の末端に結合した水酸基が全て一級の水酸基であると共に、立体障害が少ないので、自由度の高い水酸基であり、ポリイソシアネートのイソシアネート基との反応性が高いものである。
したがって、多量の水酸基に対して、塗装後の短時間の間にイソシアネートとの反応が急速かつ充分に進み、速やかに硬化して溶剤などに溶解しない被膜を形成する。
【００３５】
４−ヒドロキシブチルアクリレートは、アクリル系ポリオール中に３０〜４５質量％含有されていることが、充分な架橋密度による所期した被膜の耐溶剤特性を得るために好ましい。上記所定範囲未満では、耐溶剤特性が充分に得られにくく、所定範囲を超える多量では粘度が高くなりすぎて薄い被膜形成が困難になるので好ましくない。
【００３６】
このような所要特性を有する２液配合型のアクリルウレタン樹脂は、市販品を採用することができ、例えば自動車補修用のトップコートなどの塗装時間の短縮できる速硬化型アクリルアレタン樹脂用の主成分として、４−ヒドロキシブチルアクリレートを含有するアクリル系ポリオールであるロックペイント社製の（登録商標）エコロック  ハイパークリヤー等を利用することができ、硬化剤としては市販のポリイソシアネートを採用することができる。
【００３７】
この発明のスピンコート用塗料は、スピンコート塗装後の短時間にアクリルポリオールとイソシアネートとの反応性を充分に高めるために、前記アクリルポリオールが、重合物のガラス転移点が２０℃以上を示す炭素数４以上の重合性単量体が５５〜７０質量％と、４−ヒドロキシブチルアクリレートを３０〜４５質量％との必須特定混合物９０質量％以上から重合されるアクリルポリオールのスピンコート用塗料とすることが好ましい。
【００３８】
スピンコート用塗料の粘度調整のために使用する溶剤としては、例えばメチルエチルケトン（ＭＥＫ）の他、ヘキサン、ヘプタン、アセトン、ベンゼン、トルエン、ジクロロメタン、クロロホルムなどが挙げられる。
この発明に用いる機能性色素としては、例えばテトラアザポルフィリン化合物またはフォトクロミック化合物からなる機能性色素を例示できる。
【００３９】
テトラアザポルフィリン化合物は、トナーやインク用色素として周知なものであり、市販品として、三井化学社製：ＰＤ−３１１Ｓ、山田化学工業社製：ＴＡＰ−２、ＴＡＰ−９などを採用することができる。
【００４０】
また、フォトクロミック化合物としては、スピロオキサジン系化合物やテトラ（またはヘキサ）ベンゾペロピレン系の化合物などを用いることができる。
例えば、スピロオキサジン系フォトクロミック化合物の市販品としては、山田化学工業社製のＰＳＰ−３３などを用いることができる。
【００４１】
また、この発明に用いる機能性色素としては、上記したテトラアザポルフィリン化合物やフォトクロミック化合物以外にも、ネオジム系色素化合物や紫外線吸収性色素もしくは赤外線吸収性色素または両色素などを併用して添加可能である。
【００４２】
ネオジム系色素化合物としては、前述したような公知な化合物である酢酸ネオジム、塩化ネオジム、硝酸ネオジム、酸化ネオジム、ネオジム−２，４−ペンタンジオネート、ネオジムトリフルオロペンタンジオネート、フッ化ネオジム、硫酸ネオジム等の無水物や水和物が挙げられる。
【００４３】
紫外線吸収性色素としては、例えば下記のようなものが挙げられる。
(1)  ２−ヒドロキシ−４−ｎ−オクトキシベンゾフェノン
(2)  ４−ドデシロキシ−２−ヒドロキシベンゾフェノン
(3)  ２−２´−ヒドロキシ−４−メトキシベンゾフェノン
【００４４】
これらの紫外線吸収剤を用いる際には、波長の長いＵＶ−Ａ（３１５〜４００ｎｍ）と波長の短いＵＶ−Ｂ（２８０〜３１５ｎｍ）とそれ以下のＵＶ−Ｃ（１００〜２８０ｎｍ）の全ての紫外線を吸収させることが好ましい。
【００４５】
赤外線吸収剤としては、波長７８０〜２５００ｎｍの範囲に渡って赤外線を吸収する赤外線吸収剤を選定すればよく、周知の赤外線吸収色素を採用できるが、例えば下記のようなものを使用することが好ましい。
【００４６】
(1)  Ｎ，Ｎ，Ｎ´，Ｎ´−テトラキス(p-置換フェニル)-ｐ−フェニレンジアミン類、ベンジジン類及びそれらのアルミニウム塩、ジイモニウム塩からなる赤外線吸収剤。
(2)  Ｎ，Ｎ，Ｎ´，Ｎ´−テトラアリールキノンジイモニウム塩類。
(3）  ビス−(p-ジアルキルアミノフェニル）〔N,N-ビス(p-ジアルキルアミノフェニル
)p-アミノフェニル〕アルミニウム塩。
【００４７】
また、スピンコート用塗料の成分にシランカップリング剤を配合する場合には、例えば、3-アミノプロピルトリメトキシシラン(信越化学工業社製)、3-アミノプロピルトリエトキシシラン(旭化成社製)等の市販されているものを用いることもできる。
また、機能性積層眼鏡レンズのスピンコート用塗料に対し、この発明の効果を阻害しない程度量に限って周知のプラスチック用添加剤を配合しても良い。
【００４８】
そのような添加剤としては、例えば、酸化防止剤、光安定剤などが挙げられる。酸化防止剤の具体例としては、ADEKA社製のフェノール系酸化防止剤(アデカスタブAOシリーズ)、同社製の光安定剤としては、紫外線吸収剤や光酸化で生成するラジカルを捕捉するヒンダードアミン系光安定剤が挙げられ、紫外線吸収剤とヒンダードアミン系光安定剤として、アデカスタブLAシリーズが挙げられる。
【００４９】
上述したような機能性色素が配合された塗料をスピンコート法によって塗装し、眼鏡レンズを積層して調製するには、以下のように行なうことができる。
【００５０】
先ず、前記所定のアクリルウレタン樹脂、ポリイソシアネート、有機溶剤、機能性色素(テトラアザポルフィリン化合物等）、その他の添加物(シランカップリング剤等)を配合し混和された低粘度で液状のスピンコート用塗料組成物を調製しておき、また別途、スピンコート装置（スピンコーターまたはスピナーとも称される。）の回転台上に眼鏡用レンズの内・外面側いずれかの中心を回転中心に一致させて固定する。
【００５１】
そして、レンズの中心に前記した塗料組成物を滴下しつつ、滴下直後から回転を開始して５０〜５０００回転／分の速度で３０〜６０秒程度の時間をかけて適度の膜厚で機能性層が形成されるように回転させ、その後は被膜形成成分のアクリルウレタン樹脂が充分に架橋して被膜が硬化するように６０〜１２０℃程度に加熱し、そのまま３〜１０時間程度キュアさせればよい。
【００５２】
得られた機能性層の上に重ねて塗布される接着剤は、特に限定された種類でなくても良く、また粘度調整等のためにモノマーが含まれている溶剤系の接着剤、または無溶剤系の接着剤を採用することができる。
【００５３】
例えば、接着剤として、高分子化合物の未硬化状態でのモノマーやオリゴマーを主成分とし、さらに硬化剤（重合開始剤、光吸収剤その他の添加剤を含む）を配合し、紫外線その他の光線の照射により光重合反応等によって硬化するものも採用できる。具体例としては、アクリル樹脂系紫外線硬化型接着剤、ウレタン樹脂系接着剤、変成シリコーン樹脂系接着剤などが挙げられる。
【００５４】
形成された機能性層の上に必要に応じ重ねて一体化する偏光フィルムは、ポリビニルアルコール(ＰＶＡ)フィルムにヨウ素もしくはヨウ素化合物または二色性染料などを含浸などによって含ませた状態で一軸延伸したものなどを採用できる。例えば、ポリエチレンテレフタレート（ＰＥＴ）に二色性染料等を混入し、一軸延伸した偏光フィルム等も採用できる。また、偏光フィルムと、トリアセチルセルローズやポリカーボネートフィルムを張り合わせた複合フィルムなども採用できる。
【００５５】
図２に示す第２実施形態の機能性積層眼鏡レンズは、第１実施形態をより限定的に具体化した例であり、外面レンズ１と内面レンズ３をガラスで形成し、機能性層Ｄ１として、コントラスト性の高い特性を得るために、波長５６０〜６１０ｎｍの波長域に吸収性のあるテトラアザポルフィリンを前記したアクリルウレタン樹脂に配合したスピンコート用塗料からなる機能性層Ｄ１としている。
【００５６】
機能性層Ｄ１は、外面レンズ１の凹面側にスピンコートされ、硬化することにより外面レンズ１と一体化可能であり、硬化した後の機能性層Ｄ１の表面には接着剤４を層状に塗布し、内面レンズ３を重ねて積層一体化している。
【００５７】
また、図３に示す第３実施形態の機能性積層眼鏡レンズも第１実施形態をより限定的に具体化した例であり、組み込む予定のレンズの曲面に沿うように加圧成形した偏光フィルム２の表裏両面に、それぞれスピンコートにより機能性層Ｄ２（機能性色素としてフォトクロミック化合物を含有するもの）、機能性層Ｄ３（機能性色素としてテトラアザポルフィリンを含有するもの）を形成し、さらに別途、ガラス製の内面レンズ３の凸面側に重ねて機能性層Ｄ４（赤外線吸収剤を含有するもの）をスピンコートにより形成しておき、これらの部品を接着剤層４、５を介して図示した配置で積層一体化したものである。
【００５８】
また、図４に示す第４実施形態の機能性積層眼鏡レンズは、いわゆるインサート成形による製造工程を採用した例である。
すなわち、前述のようにレンズ曲面に沿うように加圧成形した偏光フィルム２の凹面側に、テトラアザポルフィリンを前記したアクリルウレタン樹脂に配合した塗料からなる機能性層Ｄ５をスピンコートにより形成し、これを偏光素子として円筒形の弾性シリコーン樹脂製のガスケット６の内面の周溝に嵌め、ガスケット６の軸方向両端には円盤状のモールド７を液密に嵌め入れて固定し、前記偏光素子の両面に形成される２つのキャビティーに、ＣＲ−３９（アリルジグリコールカーボネート）等の樹脂液（成形材料）８を図外のゲートより注入し、常法により加熱硬化させて機能性積層眼鏡レンズを得ることができる。
【００５９】
[実施例１]
機能性色素としてテトラアザポルフィリン化合物が配合された塗料を以下の配合割合で混合して調製し、スピンコート法によって内面側ガラスレンズの表面に塗装した。
【００６０】
(1)４−ヒドロキシブチルアクリレート含有のアクリル系ポリオール（ロックペイント社製：ハイパークリアー）１００．０質量部
(2)ポリイソシアネート３３．３質量部
(3)シクロヘキサノン１６．７質量部
(4)テトラアザポルフィリン化合物（山田化学工業社製：ＴＡＰ−２）０．８質量部
(5)シランカップリング剤（チッソ社製：サイラエース）０．７質量部
【００６１】
上記のようにして得られた塗料組成物をスピンコート装置の回転台上に固定した眼鏡の内面レンズ（ガラス基材）の中心を回転中心に一致させて固定し、その凸面側の中心に前記塗料を１〜２ｍＬ滴下し、その直後から回転を開始して３０００回転／分の速度で４５秒程度の時間をかけて機能性層を形成し、被膜が硬化するように１００℃程度で５時間、架橋反応を持続させた。
【００６２】
次いで、その上に紫外線硬化型アクリル系接着剤（ヘンケルジャパン製：ロックタイト３２０１）を塗布し、ポリビニルアルコール（ＰＶＡ）製の偏光フィルムを重ね、さらにその上に前記接着剤を塗布してから眼鏡の外面レンズ（ガラス基材）を重ねて圧着させながら、紫外線を照射して接着剤を硬化させ、偏光眼鏡用の積層ガラスレンズを得た。
【００６３】
得られた機能性積層眼鏡レンズは、接着剤に接する機能性層から機能性色素（テトラアザポルフィリン化合物）が接着剤中に移行せず、５８０ｎｍでの波長吸収性能が優れたテトラアザポルフィリン化合物の特性が発揮されていると共に、スピンコートによる被膜本来の均一な厚みによる光学機能に斑のない均一性があり、また効率の良い色素添加効率を発揮できるものであった。
【００６４】
[実施例２]
実施例１において、機能性色素としてテトラアザポルフィリン化合物に代えて、スピロオキサジン系フォトクロミック化合物（山田化学工業社製のＰＳＰ−３３）を用いたこと以外は、全く同様にして機能性積層眼鏡レンズを製造した。
得られた機能性積層眼鏡レンズは、接着剤に接する機能性層からフォトクロミック化合物が接着剤中に移行せず、安定した斑のないフォトクロミック特性を示すものであった。
【００６５】
[比較例１]
実施例１において、スピンコート用塗料を以下の配合にしたこと以外は、全く同様にして機能性積層眼鏡レンズを製造した。
【００６６】
(1)シリコンアクリル樹脂用主剤（イサム塗料社製：ネオシリカ５０００ＧＳクリアー  Ａ液）  １００質量部
(2)シリコンアクリル樹脂用硬化剤（イサム塗料社製：ネオシリカ５０００ＧＳクリアー  Ｂ液）  １２．５質量部
(3)スピロオキサジン系フォトクロミック化合物（山田化学工業社製：ＰＳＰ−３３）  １．１質量部、
(4)シランカップリング剤（チッソ社製：サイラエース）  ０．４質量部
(5)トルエン  ２１．０質量部
(6)シクロヘキサノン  ３１．３質量部
【００６７】
得られた機能性積層眼鏡レンズは、塗料に所定のアクリルウレタン樹脂を用いていないため、接着剤に接する機能性層からフォトクロミック化合物が接着剤中に移行し、フォトクロミック性について所期の効果が充分に得られないものであった。
【００６８】
[比較例２]
実施例１において、スピンコート用塗料を以下の配合にしたこと以外は、全く同様にして機能性積層眼鏡レンズを製造した。
【００６９】
(1)エポキシ系コーティング剤（サンライズＭＳＩ社製：PHOTOBOND 200，好気性・紫外線硬化性）  １００．０質量部
(2)スピロオキサジン系フォトクロミック化合物（山田化学工業社製：ＰＳＰ−３３）  ０．７質量部
(3)トルエン    ３３．０質量部
(4)アセトン  １００．０質量部
【００７０】
得られた機能性積層眼鏡レンズは、塗料に所定のアクリルウレタン樹脂を用いていないため、接着剤に接する機能性層からフォトクロミック化合物が接着剤中に移行し、フォトクロミック性について所期の効果が充分に得られないものであった。
【００７１】
[比較例３]
実施例１において、スピンコート用塗料を以下の配合にしたこと以外は、全く同様にして機能性積層眼鏡レンズを製造した。
(1)アクリルウレタン樹脂用ポリオール（ロックペイント社製：079ライン  ロックエース  １００番）  １００．０質量部
(2)アクリルウレタン樹脂用硬化剤（ロックペイント社製：079−110イソシアネート  １０．０質量部
(3)スピロオキサジン系フォトクロミック化合物（山田化学工業社製：ＰＳＰ−３３）  ０．６質量部
(4)シランカップリング剤（チッソ社製：サイラエース）  ０．８質量部
(5)トルエン  ２６．６質量部
【００７２】
得られた機能性積層眼鏡レンズは、塗料に４−ヒドロキシブチルアクリレート非含有のアクリルウレタン樹脂を用いたため、接着剤に接する機能性層からフォトクロミック化合物が接着剤中に移行し、フォトクロミック性について所期の効果が充分に得られないものであった。
【００７３】
[比較例４]
実施例１において、スピンコート用塗料を以下の配合にしたこと以外は、全く同様にして機能性積層眼鏡レンズを製造した。
【００７４】
(1)硝化綿ラッカー塗料（ロックペイント社製：０３８ラインコーロック）  １００．０質量部
(2)スピロオキサジン系フォトクロミック化合物（山田化学工業社製：ＰＳＰ−３３）  ０．５質量部
(3)シランカップリング剤（チッソ社製：サイラエース）  ０．５質量部
(4)トルエン    ７５．０質量部
【００７５】
得られた機能性積層眼鏡レンズは、塗料に所定のアクリルウレタン樹脂を用いていないため、接着剤に接する機能性層からフォトクロミック化合物が接着剤中に移行し、フォトクロミック性について所期の効果が充分に得られないものであった。
【００７６】
[比較例５]
実施例１において、スピンコート用塗料を以下の配合にしたこと以外は、全く同様にして機能性積層眼鏡レンズを製造した。
【００７７】
(1)アクリルラッカー塗料（イサム塗料社製：アトロン３０００クリアー）  １００．０質量部
(2)スピロオキサジン系フォトクロミック化合物（山田化学工業社製：ＰＳＰ−３３）  ０．５質量部
(3)シランカップリング剤（チッソ社製：サイラエース）  ０．４質量部
(4)トルエン    ５０．０質量部
【００７８】
得られた機能性積層眼鏡レンズは、塗料に所定のアクリルウレタン樹脂を用いていないため、接着剤に接する機能性層からフォトクロミック化合物が接着剤中に移行し、フォトクロミック性について所期の効果が充分に得られないものであった。
【００７９】
[比較例６]
実施例１において、スピンコート用塗料を以下の配合にしたこと以外は、全く同様にして機能性積層眼鏡レンズを製造した。
【００８０】
(1)エポキシ樹脂  主剤（大日本塗料社製：エポニックス  ＃１０）  １００質量部
(2)エポキシ樹脂  硬化剤（大日本塗料社製：エポニックス  ＃１０）  ２５．０質量部
(3)スピロオキサジン系フォトクロミック化合物（山田化学工業社製：ＰＳＰ−３３）  １．０質量部
(4)シランカップリング剤（チッソ社製：サイラエース）  ０．３質量部
(5)トルエン  ５０．０質量部
【００８１】
得られた機能性積層眼鏡レンズは、塗料に所定のアクリルウレタン樹脂を用いていないため、接着剤に接する機能性層からフォトクロミック化合物が接着剤中に移行し、フォトクロミック性について所期の効果が充分に得られないものであった。
【００８２】
[実施例３]
機能性積層眼鏡レンズのインサート成形において、図４で示す第４実施形態の符号２、Ｄ５からなる偏光素子に代えて、以下の偏光素子を採用して成形した。
すなわち、レンズ曲面に沿うように加圧成形した偏光フィルムの凹面側に、近赤外線吸収性色素を４−ヒドロキシブチルアクリレート含有の所定のアクリルウレタン樹脂に配合した塗料（組成Ｄ６）でスピンコートにより形成した機能性層を設け、前記偏光フィルムの凸面側には、スピロオキサジン系フォトクロミック化合物を４−ヒドロキシブチルアクリレート含有の所定のアクリルウレタン樹脂に配合した塗料（組成Ｄ７）でスピンコートにより形成した機能性層を設けた。
【００８３】
塗料（組成Ｄ６）と塗料（組成Ｄ７）の組成は、それぞれ以下の通りである。
［塗料（組成Ｄ６）］
(1)４−ヒドロキシブチルアクリレート含有のアクリル系ポリオール（ロックペイント社製：ハイパークリアー）  １００．０質量部
(2)ポリイソシアネート  ３３．３質量部
(3)ジイモニウム系近赤外吸収性色素（日本化薬社製：ＩＲＧ０６８）  ５．０質量部
(4)シランカップリング剤（チッソ社製：サイラエース）  ０．７質量部
(5)シクロヘキサノン  １６．７質量部
［塗料（組成Ｄ７）］
(1)４−ヒドロキシブチルアクリレート含有のアクリル系ポリオール（ロックペイント社製：ハイパークリアー）  １００．０質量部
(2)ポリイソシアネート  ３３．３質量部
(3)スピロオキサジン系フォトクロミック化合物（山田化学工業社製：ＰＳＰ３３）  ５．０質量部
(4)シランカップリング剤（チッソ社製：サイラエース）  ０．７質量部
(5)シクロヘキサノン  １６．７質量部
【００８４】
上記の塗料は、各機能性層として順次形成され、スピンコート装置の回転台上のレンズ形ホルダに保持した偏光フィルムの中心を回転中心に一致させ、その片面中心に前記塗料を１〜２ｍＬ滴下し、その直後から回転を開始して３０００回転／分の速度で４５秒程度の時間をかけて機能性層を形成し、被膜が硬化するように１００℃程度で５時間、架橋反応を持続させて、偏光素子を製造した。
【００８５】
これを図４に示される偏光素子と同様に、円筒形の弾性シリコーン樹脂製のガスケット６の内面の周溝に嵌め、ガスケット６の軸方向両端には円盤状のモールド７を液密に嵌め入れて固定し、前記偏光素子の両面に形成される２つのキャビティーに、ＣＲ−３９（アリルジグリコールカーボネート）等の樹脂液（成形材料）８を図外のゲートより注入し、常法により加熱硬化させて機能性積層眼鏡レンズを得た。
【００８６】
得られた機能性積層眼鏡レンズは、所定のアクリルウレタン樹脂に配合された機能性色素（近赤外線吸収性色素、フォトクロミック化合物）がインサート成形された樹脂製レンズに移行せず、赤外吸収性および調光性が充分に発揮されていると共に、スピンコートによる機能性層の均一な厚みによる光学機能に斑のない均一性があり、また効率の良い色素添加効率を発揮できるものであった。
【符号の説明】
【００８７】
１  外面レンズ
２  偏光フィルム
３  内面レンズ
４、５  接着剤層
６  ガスケット
７  モールド
８  樹脂液
Ｄ１、Ｄ２、Ｄ３、Ｄ４、Ｄ５  機能性層
【図１】
0006513346.tif 000002
【図２】
0006513346.tif 000003
【図３】
0006513346.tif 000004
【図４】
0006513346.tif 000005